(57)【特許請求の範囲】
【請求項１】
無機充填剤を含有する樹脂成形品の所要の面に対し、ミラーを介してレーザを照射し、前記ミラーからの反射光で樹脂の一部除去を行い、側面から前記無機充填剤が露出された溝を形成し、前記無機充填剤は溝の両側に位置する山の間に架かる溝形成工程を含む、溝付き樹脂成形品の製造方法。
【請求項２】
前記溝形成工程は、前記無機充填剤を含有する中空形状の前記樹脂成形品の内壁面に対し、前記ミラーを介して前記レーザを照射し、前記ミラーからの反射光で前記内壁面における樹脂の一部除去を行い、前記溝を形成する工程である、請求項１に記載の溝付き樹脂成形品の製造方法。
【請求項３】
前記ミラーは、錐状であり、
前記溝形成工程は、前記ミラーを前記樹脂成形品の中空部に入り込むように設置し、前記樹脂成形品の内壁面に対し、前記ミラーを介して前記レーザを照射し、前記ミラーからの反射光で前記内壁面における樹脂の一部除去を行い、前記溝を形成する工程である、請求項２に記載の溝付き樹脂成形品の製造方法。
【請求項４】
請求項１から３のいずれかに記載の溝付き樹脂成形品の製造方法を使用した後、前記溝を有する面を接触面として他の成形品と射出成型により一体化して複合成形品を製造する、複合成形品の製造方法。
【請求項５】
無機充填剤を含有する中空形状の樹脂成形品であって、
内壁面の少なくとも一部に、前記無機充填剤が露出された溝が形成されており、前記無機充填剤が溝の両側に位置する山の間に架かっている溝付き中空形状樹脂成形品。
【請求項６】
請求項５に記載の溝付き中空形状樹脂成形品の前記溝を有する面上に他の成形品が隣接された複合成形品。
【発明の詳細な説明】
【技術分野】
【０００１】
本発明は、溝付き樹脂成形品及び複合成形品の製造方法、溝付き中空形状樹脂成形品及び複合成形品に関する。
【背景技術】
【０００２】
近年、自動車、電気製品、産業機器等をはじめとした分野では、二酸化炭素の排出量削減、製造コストの削減等の要請に応えるため、金属成形品の一部を樹脂成形品に置き換える動きが広がっている。これに伴い、樹脂成形品と金属成形品とを一体化した複合成形品が広く普及している。これに限らず、同種又は異種の材料からなる成形品を一体化した複合成形品も広く普及している。
【０００３】
一の成形品と他の成形品とを一体化した複合成形品の製造方法として、例えば、次のようなものが提案されている。特許文献１には、一方の樹脂にガラスファイバー等の充填剤を混入して成形し、他方の樹脂を接着する面に薬品、プラズマ、炎等の処理を施して厚さ０．数μｍ〜数１０μｍの樹脂を除去した後、前記他方の樹脂を接着する面に前記他方の樹脂を接して充填、成形し、接着させることが提案されている。また、特許文献２には、一方の樹脂成形品の表面に電磁放射線を照射することで該表面にナノ構造を形成し、その後、該表面に他方の樹脂成形品を接して充填、成形し、一体化させることが提案されている。
【先行技術文献】
【特許文献】
【０００４】
【特許文献１】特開平０１−１２６３３９号公報
【特許文献２】特表２０１１−５２９４０４号公報
【発明の概要】
【発明が解決しようとする課題】
【０００５】
ところで、複合成形品の形状は複雑化しており、例えば、筒状の樹脂成形品の内側で他の成形品と一体化させた複合成形品、テーパ形状である樹脂成形品の壁面で他の成形品と一体化させた複合成形品も提案されている。しかしながら、これらの複合成形品においては、一の成形品と他の成形品とを接合したときの強度に関し、さらなる改良の余地がある。
【０００６】
本発明は、以上のような課題を解決するためになされたものであり、その目的は、より高い接合強度を有する樹脂成形品を提供することである。
【課題を解決するための手段】
【０００７】
本発明者らは、上記のような課題を解決するために鋭意研究を重ねた。その結果、無機充填剤を含有する樹脂成形品の所要の面に対し、ミラーを介してレーザを照射し、そのミラーからの反射光で樹脂の一部除去を行い、側面から前記無機充填剤が露出された溝を形成することで、溝付き樹脂成形品と他の成形品とを接合した際に、溝で露出する無機充填剤が溝付き樹脂成形品及び他の成形品の破壊を抑えるアンカーの役割を果たし、結果として、接合面が内壁面やテーパ形状の壁面等である場合であっても、複合成形体の強度を著しく高められることを見出した。具体的に、本発明は以下のものを提供する。
【０００８】
（１）また、本発明は、無機充填剤を含有する樹脂成形品の所要の面に対し、ミラーを介してレーザを照射し、前記ミラーからの反射光で樹脂の一部除去を行い、側面から前記無機充填剤が露出された溝を形成する溝形成工程を含む、溝付き樹脂成形品の製造方法である。
【０００９】
（２）また、本発明は、前記無機充填剤が溝の両側に位置する山の間に架かる、（１）に記載の溝付き樹脂成形品の製造方法である。
【００１０】
（３）また、本発明は、前記溝形成工程が、前記無機充填剤を含有する中空形状の前記樹脂成形品の内壁面に対し、前記ミラーを介して前記レーザを照射し、前記ミラーからの反射光で前記内壁面における樹脂の一部除去を行い、前記溝を形成する工程である、（１）又は（２）に記載の溝付き樹脂成形品の製造方法である。
【００１１】
（４）また、本発明は、前記ミラーが錐状であり、前記溝形成工程が、前記ミラーを前記樹脂成形品の中空部に入り込むように設置し、前記樹脂成形品の内壁面に対し、前記ミラーを介して前記レーザを照射し、前記ミラーからの反射光で前記内壁面における樹脂の一部除去を行い、前記溝を形成する工程である、（２）に記載の溝付き樹脂成形品の製造方法である。
【００１２】
（５）また、本発明は、（１）から（４）のいずれかに記載の溝付き樹脂成形品の製造方法を使用した後、前記溝を有する面を接触面として他の成形品と射出成型により一体化して複合成形品を製造する、複合成形品の製造方法である。
【００１３】
（６）また、本発明は、無機充填剤を含有する中空形状の樹脂成形品であって、内壁面の少なくとも一部に、前記無機充填剤が露出された溝が形成されている溝付き中空形状樹脂成形品である。
【００１４】
（７）また、本発明は、前記無機充填剤が溝の両側に位置する山の間に架かる、（６）に記載の溝付き中空形状樹脂成形品である。
【００１５】
（８）また、本発明は、（６）又は（７）に記載の溝付き中空形状樹脂成形品の前記溝を有する面上に他の成形品が隣接された複合成形品である。
【発明の効果】
【００１６】
本発明によると、接合面が内壁面やテーパ形状の壁面等であっても、溝で露出する無機充填剤が溝付き樹脂成形品及び他の成形品の破壊を抑えるアンカーの役割を果たし、結果として複合成形体の強度を著しく高めることができる。
【図面の簡単な説明】
【００１７】
【図１】本発明に係る溝付き樹脂成形品１を製造する製造装置３０の一例を示す図である。
【図２】溝付き樹脂成形品１０のうち、レーザ照射部位とレーザ非照射部位とにより形成される凹凸を示す概略断面図である。
【図３】本発明に係る溝付き樹脂成形品１を製造する製造装置３０の他の一例を示す図である。
【図４】図５の続く図である。
【図５】本発明に係る複合成形品１の一例を示す。
【図６】本発明に係る方法を使用して得られた溝付き樹脂成形品について、溝を有する面を電子顕微鏡（ＳＥＭ）で９０倍に拡大観察したときの写真である。
【図７】本発明に係る方法を使用して得られた溝付き樹脂成形品について、溝を有する面を電子顕微鏡（ＳＥＭ）で２７０倍に拡大観察したときの写真である。
【図８】参考例に係る複合成形品１を得るときの工程を示す概略説明図である。
【図９】参考例に係る溝付き樹脂成形品について、溝を有する面を電子顕微鏡（ＳＥＭ）で拡大したときの写真である。
【発明を実施するための形態】
【００１８】
以下、本発明の実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の要旨を限定するものではない。
【００１９】
＜溝付き樹脂成形品の製造方法＞
図１は、本発明に係る溝付き樹脂成形品１を製造する製造装置３０の一例を示す図である。製造装置３０は、レーザを照射するレーザ照射装置３１と、このレーザ照射装置３１から照射されたレーザを反射するミラー３２と、このミラーからの反射光を受ける樹脂成形品１０’を載せる載置台３３とを備える。
【００２０】
本発明に係る溝付き樹脂成形品１０の製造方法は、無機充填剤１１（図２）を含有する樹脂成形品１０’の所要の面１０’ａに対し、ミラー３２を介してレーザ照射装置３１からレーザを照射し、ミラー３２からの反射光で樹脂の一部除去を行い、側面１２ａ（図２）から無機充填剤１１が露出された溝１２（図２）を形成する溝形成工程を含む。
【００２１】
〔溝形成工程〕
溝形成工程は、無機充填剤１１を含有する樹脂成形品１０’の所要の面１０’ａに対し、ミラー３２を介してレーザ照射装置３１からレーザを照射し、ミラー３２からの反射光で樹脂の一部除去を行う工程である。
【００２２】
［樹脂成形品１０’］
（樹脂）
樹脂の種類は、レーザの照射等により除去され、結果として溝１２を形成できるものであれば、特に限定されるものではなく、熱可塑性であってもよいし、熱硬化性であってもよい。樹脂の好適な材質として、例えば、ポリフェニレンスルフィド（ＰＰＳ）、液晶ポリマー（ＬＣＰ）、ポリブチレンテレフタレート（ＰＢＴ）、ポリアセタール（ＰＯＭ）等が挙げられる。
【００２３】
レーザの照射により樹脂を一部除去するにあたり、レーザの吸収を調整する手法として、樹脂にレーザを吸収する配合剤の種類や添加量を調整することが挙げられる。このような配合剤としては、顔料や染料といったものが用いられ、カーボンブラックが効果的である。
【００２４】
［無機充填剤１１］
無機充填剤１１は、樹脂成形品１０’の樹脂の一部を除去することにより溝１２を形成する際に、溝１２から露出するものであれば特に限定されない。
【００２５】
無機充填剤１１として、ガラス繊維、炭素繊維、ウィスカー繊維、ガラスフレーク、マイカ、タルク等を挙げることができる。中でも、レーザの照射によって溝を形成する際に、レーザを透過しやすく、繊維によるレーザ遮蔽が起こりにくいことに加え、安価であることから、無機充填剤１１は、ガラス繊維であることが好ましい。
【００２６】
本発明では、溝１２で露出する無機充填剤１１が溝付き樹脂成形品１０及び他の成形品２０（図５）の破壊を抑えるアンカーの役割を効果的に果たすにあたって、例えばレーザの照射によって樹脂の一部が除去され、照射部位と非照射部位とにより形成される凹凸の山どうしを好適に架けることができる点で、無機充填剤１１の形状は繊維状であることが好ましい。
【００２７】
また、繊維状以外のガラスフレーク、マイカ、タルク、ガラスビーズなどの無機充填剤やその他の添加剤や改質剤などが、本発明の効果の発現を妨げない程度に配合されていても構わない。
【００２８】
無機充填剤１１の含有量は特に限定されるものでないが、樹脂１００重量部に対して５重量部以上８０重量部以下であることが好ましい。５重量部未満であると、無機充填剤１１が溝１２で露出したとしても、無機充填剤１１が溝付き樹脂成形品１０及び他の成形品２０の破壊を抑えるアンカーの役割を十分に果たせない可能性がある。８０重量部を超えると、無機充填剤１１と溝１２に配された他の成形品との係止効果が十分に発揮できない場合がある点で好ましくない。
【００２９】
無機充填剤１１を含有する樹脂材料の市販品として、ガラス繊維入りＬＣＰ（製品名：ラペロス（登録商標）ＬＣＰ  Ｅ１３０ｉ，ポリプラスチックス社製）、ガラス繊維入りＰＰＳ（製品名：ジュラファイド（登録商標）ＰＰＳ  １１４０Ａ７，ポリプラスチックス社製）、ガラス繊維・無機フィラー入りＰＰＳ（製品名：ジュラファイド（登録商標）ＰＰＳ  ６１６５Ａ７，ポリプラスチックス社製）、ガラス繊維入りＰＢＴ（製品名：ジュラネックス（登録商標）３３００、ウィンテックポリマー社製）、ガラス繊維入りＰＯＭ（製品名：ジュラコン（登録商標）ＰＯＭ  ＧＨ−２５、ポリプラスチックス社製）等を挙げることができる。
【００３０】
［レーザの照射］
続いて、レーザの照射について説明する。
【００３１】
（載置角度）
ミラー３２の載置角度、及び樹脂成形品１０’の載置台３３への載置角度は特に限定されるものでなく、レーザ照射装置３１からレーザを照射したときに、溝１２を形成する箇所にレーザを好適に照射できる角度であればよい。
【００３２】
（照射態様）
レーザの照射は、照射対象材料の種類やレーザ装置の出力等をもとに設定されるが、樹脂に適度のエネルギーを照射して溝を形成しないと、無機充填剤が十分に露出しなかったり、設定どおりの幅や深さの溝を形成することが難しかったりするため、複数回に分けて行うことが好ましい。
【００３３】
ところで、無機充填剤１１は、レーザのエネルギーを部分的に遮蔽する。そのため、深くまで樹脂を除去するために、レーザの照射を複数回行おうとすると、後になるほど、レーザが既に露出した無機充填剤１１に当たることよって吸収されるエネルギー分だけ、高いエネルギーを与える必要がある。そのため、レーザの照射を複数回繰り返す場合、レーザの照射量を前回の照射量より高める工程を含むことが好ましい。
【００３４】
（溝１２）
図２は、溝付き樹脂成形品１０のうち、レーザ照射部位とレーザ非照射部位とにより形成される凹凸を示す概略断面図である。レーザの照射によって得られる溝付き樹脂成形品１０の表面には溝１２が形成されている。溝１２では、無機充填剤１１が露出されている。無機充填剤が溝の両側に位置する山の間に架かることで、他の成形品と一体化して複合成形品を得る際、溝に入り込んだ他の成形品に対する高いアンカー効果を発揮することができる。そして、樹脂の一部除去により溝１２を形成するとともに溝の少なくとも表面側において側面から露出し溝に照射されるレーザを一部遮蔽する無機充填剤１１の一部を除去することにより、溝１２の側面１２ａから繊維状無機充填剤１１を溝側面より突出した状態で露出させることができる。無機充填剤１１の少なくとも一部を除去することで、溝１２に露出する無機充填剤１１によるレーザの遮蔽効果が減ることで、溝の深くまでレーザが効果的に照射出来るため、溝をより深くすることができ、これにより、他の成形品２０（図７）と複合成形したときのアンカー効果を高めることができる。また、他の成形品と一体化して複合成形品を得る際、少なくとも表面側において露出する無機充填剤１１の端部を突出する状態で一部を除去し、とりわけ溝１２の中央部の無機充填剤１１を除去することで、流動状態にある他の成形品の溝への入り込みを容易にし、溝が深くとも高いアンカー効果を得ることができる。
【００３５】
ところで、本発明は、溝付き樹脂成形品１０の溝１２を有する面を接触面として他の成形品２０と一体化して複合成形品１（図７）を製造する場合があるところ、この複合成形品１において無機充填剤１１は露出されていない。本明細書では、複合成形品１において繊維状無機充填剤１１が露出していない場合であっても、複合成形品１から他の成形品２０を取り除いた態様において溝１２から繊維状無機充填剤１１が露出していれば、「溝１２において繊維状無機充填剤１１が露出されている」ものとする。
【００３６】
他の成形品２０と複合成形したときに溝１２の側面１２ａから無機充填剤１１が突出して露出することで十分なアンカー効果がより効果的に得られる点で、溝１２の長手方向は、無機充填剤１１の長手方向とは異なることが好ましい。
【００３７】
複数の溝１２は両端が繋がった溝１２を等高線のように並べて設けても良いし、交差しない縞状に形成されても、溝１２が交差する格子状に形成されてもよい。溝１２を格子状に形成する場合は、溝１２の長手方向が繊維状無機充填剤の長手方向とは異なる斜格子状に形成することが好ましい。また、溝１２を格子状に形成する場合、溝１２の形状はひし形状であっても良い。
【００３８】
溝１２の長さは特に限定されるものでなく、溝１２が短い場合、開口部の形状は四角形であってもよいし、丸形や楕円形であってもよい。アンカー効果を得るためには、溝１２は長い方が好ましい。
【００３９】
また、溝１２の深さＤについても特に限定されるものではないが、より高いアンカー効果を得られる点で、溝１２の深さは深い方が好ましく、深さＤが浅いと、溝１２で他の成形品２０と接合して複合成形品１を形成する際に、溝１２に露出する繊維状無機充填剤１１と他の成形品２０との間に十分なアンカー効果を生じないことから、溝付き樹脂成形品１０と他の成形品２０とを強固に密接できないことがある。
【００４０】
［溝形成工程の他の例］
図３及び図４は、溝形成工程の他の一例を示す図である。複合成形品の形状は複雑化しており、例えば、筒状の樹脂成形品の内側で他の成形品と一体化させた複合成形品等も提案されている。筒状の樹脂成形品の内側で他の成形品と好適に一体化できるようにするため、溝形成工程は、無機充填剤を含有する中空形状の樹脂成形品１６’の内壁面１６’ａに対し、ミラー４２を介してレーザ照射装置４１からレーザを照射し、ミラー４２からの反射光で内壁面１６’ａにおける樹脂の一部除去を行い、溝を形成する工程であることが好ましい。
【００４１】
そして、ミラー４２は、錐状であり、溝形成工程は、ミラー４２を樹脂成形品１６’の中空部に入り込むように取り付け、樹脂成形品１６’の内壁面１６’ａに対し、ミラー４２を介してレーザ照射装置４１からレーザを照射し、ミラー４２からの反射光で内壁面１６ａにおける樹脂の一部除去を行い、溝を形成する工程であることが好ましい。
【００４２】
他の例に係る溝形成工程を経ることで、無機充填剤を含有する中空形状の樹脂成形品であって、内壁面の少なくとも一部に、無機充填剤が露出された溝が形成されている溝付き中空形状樹脂成形品が得られる。
【００４３】
＜複合成形品の製造方法＞
本発明に係る複合成形品の製造方法は、特に限定されるものでないが、上記溝付き樹脂成形品の製造方法を使用した後、溝１２を有する面１２ａを接触面１２ａとして他の成形品２０と射出成型により一体化して複合成形品を製造する工程を含むことが好ましい。
【００４４】
射出成型により一体化する場合、複合成形品の製造方法は、溝付き樹脂成形品１０の溝１２を有する面１２ａに未硬化材料を配し、面１２ａに向けて応力を加える未硬化材料供給工程と、その未硬化材料を硬化する硬化工程とを含むことが好ましい。
【００４５】
〔未硬化材料供給工程〕
未硬化材料を供給する手法は特に限定されるものでないが、一次成形品のレーザ被照射領域１０ｂを有する面に射出注入された高温の未硬化材料との接触による熱伝達により溶融し、未硬化材料と高い圧力で接合できる点で、射出成形による多重成形法を用いることが好ましい。
【００４６】
多重成形の例として、一次成形品のレーザ被照射領域１０ｂが現れるように樹脂成形品１０を射出成形型に入れ、未硬化材料を射出圧入する未硬化材料射出工程が挙げられる。
【００４７】
射出圧は、未硬化材料が溝１２に入り込み、接合効果を発揮できるだけの射出圧及び充填後の保圧であることが好ましい。無機充填剤１１が繊維状である場合、射出圧は、未硬化材料が溝１２に入り込み、溝１２の側面１２ａより突出して露出された繊維状無機充填剤を囲んで、繊維状無機充填剤とのアンカー効果を発揮できるだけの射出圧及び充填後の保圧であることが好ましい。
【００４８】
射出速度は、射出圧入の際に、溝１２に未硬化材料が入り込むことのできる速度であることが好ましい。
【００４９】
〔硬化工程〕
硬化工程は、未硬化材料供給工程で供給した未硬化材料を硬化する工程である。これら低結晶化工程、未硬化材料供給工程及び硬化工程を経ることで、多重成形による硬化性樹脂との複合成形品１が得られる。
【００５０】
図５は、本発明に係る複合成形品１の一例を示す。複合成形品１は、溝付き樹脂成形品１０の溝１２を有する面上に他の成形品２０が隣接されている。
【００５１】
他の成形品２０は、未硬化状態の場合に、無機充填剤１１が露出された溝１２に入ることが可能なものであれば特に限定されるものでなく、熱可塑性樹脂、硬化性樹脂（熱硬化性樹脂、光硬化性樹脂、放射線硬化性樹脂等）、ゴム、接着剤、金属等のいずれであってもよい。
【００５２】
溝付き樹脂成形品１０の内壁に他の成形品２０を一体化させた複合成形品１は、異なる性質を兼ね備える優れた性能を有する。例えば、繊維状の強化材料を含有する高強度の溝付き樹脂成形品１０の内側に、潤滑性を有する他の成形品２０を配し、複合一体化することで、高性能の軸受けを得ることができる。
【実施例】
【００５３】
以下、本発明を実施例によりさらに詳細に説明するが、本発明はこれらによって限定されるものではない。
【００５４】
＜実施例＞
〔溝付き樹脂成形品〕
ガラス繊維入りポリブチレンテレフタレート（製品名：ジュラファイド（登録商標）ＰＰＳ  １１４０Ａ６４，ウィンテックポリマー社製）を下記（ジュラネックスにおける射出成形の条件）に記載の条件で射出成形した射出成形品に、照射回数が３０回になるように、図１に記載の製造装置３０を用いて、ミラー３２の載置角度を水平面に対して４５度にし、樹脂成形品１０’の載置角度を水平面に対して９０度にして、レーザ照射装置３１からレーザを水平方向に対して垂直方向からミラー３２に向けて同心円状に照射した。レーザの発振波長は１．０６４μｍ、最大定格出力は１３Ｗ（平均）とし、出力は９０％、周波数は４０ｋＨｚ、走査速度は１０００ｍｍ／ｓとした。これにより、溝幅が１００μｍである溝付き樹脂成形品１０を得た。
（ジュラファイドＰＰＳにおける射出成形の条件）
予備乾燥：１４０℃、３時間
シリンダ温度：３２０℃
金型温度：１４０℃
射出速度：２０ｍｍ／ｓｅｃ
保圧：５０ＭＰａ（５００ｋｇ／ｃｍ２）
【００５５】
〔評価〕
上記の溝付き樹脂成形品について、溝を有する面を電子顕微鏡（ＳＥＭ）で拡大観察した。結果を図６及び図７に示す。図６の倍率は９０倍であり、図７の倍率は２７０倍である。
【００５６】
図６及び図７より、繊維状無機充填剤が溝の側面から突出して露出していることが確認された。
【００５７】
＜参考例＞
〔溝付き樹脂成形品〕
上記ＰＰＳ  １１４０Ａ６４を上記（ジュラファイドＰＰＳにおける射出成形の条件）に記載の条件で図８の（１）に示す形状に射出成形した射出成形品に、レーザを、照射回数が３０回になるように、射出成形品の表面に対して垂直方向から格子状に照射した（図８の（２））。レーザの照射条件は実施例と同じであった。
【００５８】
〔複合成形品の製造〕
上記溝付き樹脂成形品について、レーザの照射によって形成された溝を有する面を接触面として射出成形用金型にインサートし、ポリアセタール樹脂（製品名：ジュラコン（登録商標）ＰＯＭ  Ｍ９０−４４，ポリプラスチックス社製）を下記（ジュラコンＰＯＭにおける射出成形の条件）に記載の条件で、図８の（３）に示すように射出成形した。これにより、参考例に係る複合成形品を得た。
（ジュラコンＰＯＭにおける射出成形の条件）
予備乾燥：８０℃、３時間
シリンダ温度：１９０℃
金型温度：８０℃
射出速度：１６ｍｍ／ｓｅｃ
保圧：８０ＭＰａ（８００ｋｇ／ｃｍ２）
【００５９】
〔評価〕
［強度］
参考例に係る複合成形品の接合強度を評価するため、参考例に係る複合成形品について破壊荷重を測定した。破壊荷重の測定は次のようにして行った。測定機器としてテンシロンＵＴＡ−５０ｋＮ（オリエンテック社製）を使用し、クロスヘッド速度が１ｍｍ／分の条件で行った。また、評価は複合成形体（１３１ｍｍ長さ、１３ｍｍ幅、６．５ｍｍ厚み）を破壊に至るまで引張ることで接合強度を測定した。
【００６０】
破壊荷重を測定した結果、破壊荷重は９９１Ｎであった。なお、溝を有しない樹脂成形品を用いて同様の手順で複合成形品を作成しようとしたが、金型より取り出す時点で分離し、複合成形体を得ることはできなかった。
【００６１】
［電子顕微鏡（ＳＥＭ）での拡大観察］
上記の溝付き樹脂成形品について、溝を有する面を電子顕微鏡（ＳＥＭ）で拡大観察した。また、参考例に係る複合成形品を作成する際に用いた溝付き樹脂成形品を電子顕微鏡（ＳＥＭ）で拡大観察した。結果を図８、図９及び表１に示す。
【表１】
0006377990.tif 000002
【００６２】
図８、図９及び表１から、異材質の組合せであっても、溝に露出する無機充填剤と他の成形品とのアンカー効果により、溝付き樹脂成形品と他の成形品とが強固に接合しているといえる。
【００６３】
図８、図９及び表１の結果は、レーザを照射する際にミラーを介していない点、溝の間隔と格子状である点で、本発明に係る方法を使用したものとは異なる。しかしながら、実施例に係る溝付き樹脂成形品及び参考例に係る溝付き樹脂成形品のいずれも、繊維状無機充填剤が溝の側面から突出して露出した態様であり、異材質の組合せにおいて、溝に露出する無機充填剤と他の成形品とのアンカー効果を奏するといえる。したがって、本発明に係る方法を使用して溝付き樹脂成形品を得た場合であっても、その溝付き樹脂成形品は、その後、複合成形品を得た際、参考例と同様にアンカー効果を奏するといえる。
【符号の説明】
【００６４】
１      複合成形品
１０    溝付き樹脂成形品
１１    繊維状無機充填剤
１２    溝
１２ａ  溝の側面
２０    他の成形品
３０    製造装置
３１    レーザ照射装置
３２    ミラー
３３    載置台
【図１】
0006377990.tif 000003
【図２】
0006377990.tif 000004
【図３】
0006377990.tif 000005
【図４】
0006377990.tif 000006
【図５】
0006377990.tif 000007
【図６】
0006377990.tif 000008
【図７】
0006377990.tif 000009
【図８】
0006377990.tif 000010
【図９】
0006377990.tif 000011